(57)【要約】  酸化反応により不飽和アルデヒド及び／又は不飽和カルボン酸を製造する際に用いられる触媒成形体であって、以下の要件（Ａ）及び（Ｂ）を同時に満足する触媒成形体を用いる。（Ａ）反応器に充填する前の状態で、前記触媒成形体の成形体密度が２．２５ｇ／ｍＬ以下である。（Ｂ）下記要件（Ｂ−１）及び（Ｂ−２）の少なくとも一方を満たす：（Ｂ−１）前記触媒成形体の表面のＪＩＳ  Ｂ−０６０１−２００１で規定される算術平均粗さ（Ｒａ）が３．０μｍ以下である。（Ｂ−２）前記触媒成形体の表面のＪＩＳ  Ｂ−０６０１−２００１で規定される最大高さ（Ｒｚ）が１５μｍ以下である。【特許請求の範囲】
【請求項１】
酸化反応により不飽和アルデヒド及び／又は不飽和カルボン酸を製造する際に用いられる触媒成形体であって、以下の要件（Ａ）及び（Ｂ）を同時に満足する触媒成形体：
（Ａ）反応器に充填する前の状態で、前記触媒成形体の成形体密度が２．２５ｇ／ｍＬ以下である。
（Ｂ）下記要件（Ｂ−１）及び（Ｂ−２）の少なくとも一方を満たす：
（Ｂ−１）前記触媒成形体の表面のＪＩＳ  Ｂ−０６０１−２００１で規定される算術平均粗さ（Ｒａ）が３．０μｍ以下である。
（Ｂ−２）前記触媒成形体の表面のＪＩＳ  Ｂ−０６０１−２００１で規定される最大高さ（Ｒｚ）が１５μｍ以下である。
【請求項２】
前記触媒成形体の表面の少なくとも一部に有機高分子化合物のコーティング層を有する、請求項１に記載の触媒成形体。
【請求項３】
前記有機高分子化合物を０．００１〜２質量％含有する、請求項２に記載の触媒成形体。
【請求項４】
請求項１〜３のいずれか１項に記載の触媒成形体であって、前記成形体は押出成形体である触媒成形体。
【請求項５】
下記式（Ｉ）で表される組成を有する触媒成分を含有する、請求項１〜４のいずれか１項に記載の触媒成形体。
Moa1Bib1Fec1Ad1E1e1G1f1J1g1Sih1(NH4)i1Oj1      （Ｉ）
（式（Ｉ）中、Ｍｏ、Ｂｉ、Ｆｅ、Ｓｉ、ＮＨ４及びＯは、それぞれモリブデン、ビスマス、鉄、ケイ素、アンモニウム根及び酸素を表し、Ａは、コバルト及びニッケルからなる群より選ばれた少なくとも１種の元素を表し、Ｅ１は、クロム、鉛、マンガン、カルシウム、マグネシウム、ニオブ、銀、バリウム、スズ、タリウム、タンタル及び亜鉛からなる群より選ばれた少なくとも１種の元素を表し、Ｇ１は、リン、ホウ素、硫黄、セレン、テルル、セリウム、タングステン、アンチモン及びチタンからなる群より選ばれた少なくとも１種の元素を表し、Ｊ１は、リチウム、ナトリウム、カリウム、ルビジウム及びセシウムからなる群より選ばれた少なくとも１種の元素を表す。ａ１、ｂ１、ｃ１、ｄ１、ｅ１、ｆ１、ｇ１、ｈ１、ｉ１及びｊ１は各成分のモル比率を表し、ａ１＝１２のときｂ１＝０．０１〜３、ｃ１＝０．０１〜５、ｄ１＝０．０１〜１２、ｅ１＝０〜８、ｆ１＝０〜５、ｇ１＝０．００１〜２、ｈ１＝０〜２０、ｉ１＝０〜３０であり、ｊ１は前記各成分の価数を満足するのに必要な酸素のモル比率である。）
【請求項６】
下記式（ＩＩ）で表される組成を有する触媒成分を含有する、請求項１〜４のいずれか１項に記載の触媒成形体。
Pa2Mob2Vc2Cud2E2e2G2f2J2g2(NH4)h2Oi2      （ＩＩ）
（前記式（ＩＩ）中、Ｐ、Ｍｏ、Ｖ、Ｃｕ、ＮＨ４及びＯは、それぞれリン、モリブデン、バナジウム、銅、アンモニウム根及び酸素を表す。Ｅ２は、アンチモン、ビスマス、砒素、ゲルマニウム、ジルコニウム、テルル、銀、セレン、ケイ素、タングステン及びホウ素からなる群より選ばれる少なくとも１種類の元素を表す。Ｇ２は、鉄、亜鉛、クロム、マグネシウム、カルシウム、ストロンチウム、タンタル、コバルト、ニッケル、マンガン、バリウム、チタン、スズ、タリウム、鉛、ニオブ、インジウム、硫黄、パラジウム、ガリウム、セリウム及びランタンからなる群より選ばれる少なくとも１種類の元素を表す。Ｊ２は、カリウム、ルビジウム及びセシウムからなる群より選ばれる少なくとも１種類の元素を表す。ａ２、ｂ２、ｃ２、ｄ２、ｅ２、ｆ２、ｇ２、ｈ２及びｉ２は各成分のモル比率を表し、ｂ２＝１２のとき、ａ２＝０．１〜３、ｃ２＝０．０１〜３、ｄ２＝０．０１〜２、ｅ２は０〜３、ｆ２＝０〜３、ｇ２＝０．０１〜３、ｈ２＝０〜３０であり、ｉ２は前記各成分の価数を満足するのに必要な酸素のモル比率である。）
【請求項７】
請求項５に記載の触媒成形体の存在下でプロピレン、イソブチレン、第一級ブチルアルコール、第三級ブチルアルコール又はメチル第三級ブチルエーテルを分子状酸素により気相接触酸化する、不飽和アルデヒド及び不飽和カルボン酸の製造方法。
【請求項８】
請求項６に記載の触媒成形体の存在下で（メタ）アクロレインを分子状酸素により気相接触酸化する、不飽和カルボン酸の製造方法。
【請求項９】
請求項７又は８に記載の方法により製造された不飽和カルボン酸をエステル化する不飽和カルボン酸エステルの製造方法。
【請求項１０】
請求項７又は８に記載の方法により不飽和カルボン酸を製造する工程と、該不飽和カルボン酸をエステル化する工程を含む不飽和カルボン酸エステルの製造方法。
【発明の詳細な説明】
【技術分野】
【０００１】
本発明は、触媒成形体、並びにこれを用いた不飽和アルデヒド及び／又は不飽和カルボン酸の製造方法に関する。
【背景技術】
【０００２】
不飽和アルデヒドや不飽和カルボン酸の製造プロセスにおいて、触媒は一般に直径２〜２０ｍｍ程度の球状、もしくは直径２〜１０ｍｍ、長さ２〜２０ｍｍ程度の円柱状又は円筒状の成形体に成形され反応に利用される。【０００３】
触媒成形体の製造方法を改良し、不飽和アルデヒドや不飽和カルボン酸の収率を向上させる方法として、例えば特許文献１には、モリブデン及びビスマスを含む触媒成分と、平均粒径が１０μｍ〜２ｍｍかつ平均厚さが平均粒径の０．００５〜０．３倍の鱗片状無機物とを混合して成形する触媒の製造方法が提案されている。【０００４】
また特許文献２には、少なくともモリブデン及びリンを触媒成分として含み、触媒成分の原料化合物を含む水性混合液を乾燥して、見掛け密度（Ｘ）が１．００〜１．８０ｋｇ／Ｌである乾燥物を製造する工程と、前記乾燥物又は前記乾燥物を含む混合物を成形して、成形品密度（Ｙ）が１．６０〜２．４０ｋｇ／Ｌであり、かつ前記見掛け密度（Ｘ）と前記成形品密度（Ｙ）との比（Ｘ／Ｙ）が０．５０〜０．８０である触媒成形体を製造する工程と、を含むメタクリル酸製造用触媒の製造方法が提案されている。
【先行技術文献】
【特許文献】
【０００５】
【特許文献１】特開２００７−０００８０３号公報
【特許文献２】国際公開第２０１２／１４１０７６号
【発明の概要】
【発明が解決しようとする課題】
【０００６】
しかしながら、不飽和アルデヒドや不飽和カルボン酸の収率向上の点では、上記方法により改良された触媒成形体を用いた場合であっても、未だ十分であるとは言えない。そのため、さらなる収率向上が望まれている。
本発明は不飽和アルデヒドや不飽和カルボン酸を高収率で製造できる触媒成形体を提供することを目的とする。また本発明は、この触媒成形体を用いた不飽和アルデヒド、不飽和カルボン酸、及び不飽和カルボン酸エステルの製造方法を提供することを目的とする。
【課題を解決するための手段】
【０００７】
本発明者らは、上記課題に鑑み鋭意検討を行った結果、特定の成形体密度及び表面特性を有する触媒成形体を用いることにより、上記課題が解決できることを見出し、本発明を完成させた。
すなわち、本発明は、以下の［１］から［１０］である。
［１］酸化反応により不飽和アルデヒド及び／又は不飽和カルボン酸を製造する際に用いられる触媒成形体であって、以下の要件（Ａ）及び（Ｂ）を同時に満足する触媒成形体：
（Ａ）反応器に充填する前の状態で、前記触媒成形体の成形体密度が２．２５ｇ／ｍＬ以下である。
（Ｂ）下記要件（Ｂ−１）及び（Ｂ−２）の少なくとも一方を満たす：
（Ｂ−１）前記触媒成形体の表面のＪＩＳ  Ｂ−０６０１−２００１で規定される算術平均粗さ（Ｒａ）が３．０μｍ以下である。
（Ｂ−２）前記触媒成形体の表面のＪＩＳ  Ｂ−０６０１−２００１で規定される最大高さ（Ｒｚ）が１５μｍ以下である。
［２］前記触媒成形体の表面の少なくとも一部に有機高分子化合物のコーティング層を有する、［１］に記載の触媒成形体。
［３］前記有機高分子化合物を０．００１〜２質量％含有する、［２］に記載の触媒成形体。
［４］［１］〜［３］のいずれかに記載の触媒成形体であって、前記成形体は押出成形体である触媒成形体。【０００８】
［５］下記式（Ｉ）で表される組成を有する触媒成分を含有する、［１］〜［４］のいずれかに記載の触媒成形体。
Moa1Bib1Fec1Ad1E1e1G1f1J1g1Sih1(NH4)i1Oj1      （Ｉ）
（式（Ｉ）中、Ｍｏ、Ｂｉ、Ｆｅ、Ｓｉ、ＮＨ４及びＯは、それぞれモリブデン、ビスマス、鉄、ケイ素、アンモニウム根及び酸素を表し、Ａは、コバルト及びニッケルからなる群より選ばれた少なくとも１種の元素を表し、Ｅ１は、クロム、鉛、マンガン、カルシウム、マグネシウム、ニオブ、銀、バリウム、スズ、タリウム、タンタル及び亜鉛からなる群より選ばれた少なくとも１種の元素を表し、Ｇ１は、リン、ホウ素、硫黄、セレン、テルル、セリウム、タングステン、アンチモン及びチタンからなる群より選ばれた少なくとも１種の元素を表し、Ｊ１は、リチウム、ナトリウム、カリウム、ルビジウム及びセシウムからなる群より選ばれた少なくとも１種の元素を表す。ａ１、ｂ１、ｃ１、ｄ１、ｅ１、ｆ１、ｇ１、ｈ１、ｉ１及びｊ１は各成分のモル比率を表し、ａ１＝１２のときｂ１＝０．０１〜３、ｃ１＝０．０１〜５、ｄ１＝０．０１〜１２、ｅ１＝０〜８、ｆ１＝０〜５、ｇ１＝０．００１〜２、ｈ１＝０〜２０、ｉ１＝０〜３０であり、ｊ１は前記各成分の価数を満足するのに必要な酸素のモル比率である。）【０００９】
［６］下記式（ＩＩ）で表される組成を有する触媒成分を含有する、［１］〜［４］のいずれかに記載の触媒成形体。
Pa2Mob2Vc2Cud2E2e2G2f2J2g2(NH4)h2Oi2      （ＩＩ）
（前記式（ＩＩ）中、Ｐ、Ｍｏ、Ｖ、Ｃｕ、ＮＨ４及びＯは、それぞれリン、モリブデン、バナジウム、銅、アンモニウム根及び酸素を表す。Ｅ２は、アンチモン、ビスマス、砒素、ゲルマニウム、ジルコニウム、テルル、銀、セレン、ケイ素、タングステン及びホウ素からなる群より選ばれる少なくとも１種類の元素を表す。Ｇ２は、鉄、亜鉛、クロム、マグネシウム、カルシウム、ストロンチウム、タンタル、コバルト、ニッケル、マンガン、バリウム、チタン、スズ、タリウム、鉛、ニオブ、インジウム、硫黄、パラジウム、ガリウム、セリウム及びランタンからなる群より選ばれる少なくとも１種類の元素を表す。Ｊ２は、カリウム、ルビジウム及びセシウムからなる群より選ばれる少なくとも１種類の元素を表す。ａ２、ｂ２、ｃ２、ｄ２、ｅ２、ｆ２、ｇ２、ｈ２及びｉ２は各成分のモル比率を表し、ｂ２＝１２のとき、ａ２＝０．１〜３、ｃ２＝０．０１〜３、ｄ２＝０．０１〜２、ｅ２は０〜３、ｆ２＝０〜３、ｇ２＝０．０１〜３、ｈ２＝０〜３０であり、ｉ２は前記各成分の価数を満足するのに必要な酸素のモル比率である。）【００１０】
［７］［５］に記載の触媒成形体の存在下でプロピレン、イソブチレン、第一級ブチルアルコール、第三級ブチルアルコール又はメチル第三級ブチルエーテルを分子状酸素により気相接触酸化する、不飽和アルデヒド及び不飽和カルボン酸の製造方法。
［８］［６］に記載の触媒成形体の存在下で（メタ）アクロレインを分子状酸素により気相接触酸化する、不飽和カルボン酸の製造方法。【００１１】
［９］［７］又は［８］に記載の方法により製造された不飽和カルボン酸をエステル化する不飽和カルボン酸エステルの製造方法。
［１０］［７］又は［８］に記載の方法により不飽和カルボン酸を製造する工程と、該不飽和カルボン酸をエステル化する工程を含む不飽和カルボン酸エステルの製造方法。
【発明の効果】
【００１２】
本発明によれば、不飽和アルデヒド及び／又は不飽和カルボン酸を高収率で製造できる触媒成形体を提供することができる。
【発明を実施するための形態】
【００１３】
［触媒成形体］
本発明の触媒成形体の一様態は、酸化反応により不飽和アルデヒド及び／又は不飽和カルボン酸を製造する際に用いられる触媒成形体であって、反応器に充填する前の状態で、前記触媒成形体の成形体密度が２．２５ｇ／ｍＬ以下であり、前記触媒成形体の表面のＪＩＳ  Ｂ−０６０１−２００１で規定される算術平均粗さ（Ｒａ）が３．０μｍ以下である。
また、本発明の触媒成形体の別の一様態は、酸化反応により不飽和アルデヒド及び／又は不飽和カルボン酸を製造する際に用いられる触媒成形体であって、反応器に充填する前の状態で、前記触媒成形体の成形体密度が２．２５ｇ／ｍＬ以下であり、前記触媒成形体の表面のＪＩＳ  Ｂ−０６０１−２００１で規定される最大高さ（Ｒｚ）が１５μｍ以下である。
加えて、本発明の触媒成形体のさらに別の一様態は、酸化反応により不飽和アルデヒド及び／又は不飽和カルボン酸を製造する際に用いられる触媒成形体であって、反応器に充填する前の状態で、前記触媒成形体の成形体密度が２．２５ｇ／ｍＬ以下であり、前記触媒成形体の表面のＪＩＳ  Ｂ−０６０１−２００１で規定される算術平均粗さ（Ｒａ）が３．０μｍ以下であり、ＪＩＳ  Ｂ−０６０１−２００１で規定される最大高さ（Ｒｚ）が１５μｍ以下である。
このような触媒成形体を反応器に充填すると、単位体積当たりに充填できる触媒成形体の個数が増加するため、反応器における単位体積当たりの触媒活性成分の量が増加する。この結果、不飽和アルデヒド及び／又は不飽和カルボン酸製造における反応活性が向上し、得られる目的生成物の収率が向上する。また単位体積当たりの触媒活性成分の量の増加により、連続反応時間が増加するという効果も得られる。
【００１４】
（要件Ａ：触媒成形体の成形体密度）
本発明の触媒成形体の成形体密度は、反応器に充填する前の状態で２．２５ｇ／ｍＬ以下である。これにより、触媒成形体内部に細孔が多く形成され、目的生成物の選択率が向上する。前記成形体密度は、２．２０ｇ／ｍＬ以下であることがより好ましく、２．１５ｇ／ｍＬ以下であることが更に好ましい。また成形体密度は通常、１．０ｇ／ｍＬ以上である。
ここで成形体密度とは、触媒成形体１個あたりの質量（ｇ）を体積（ｍＬ）で除し、これを１００個の触媒成形体に対して行い、その算術平均から算出した値である。
【００１５】
（要件（Ｂ）：触媒成形体の表面の算術平均粗さ（Ｒａ）及び最大高さ（Ｒｚ））
上述の通り、触媒成形体の成形体密度が２．２５ｇ／ｍＬ以下であることにより、目的生成物の選択率が向上するが、触媒成形体内部により多く細孔が形成された分、触媒成形体１個当たりの触媒活性成分の量は減少し、反応活性が低くなる。つまり、同じ形状及び寸法の触媒成形体を同じ個数用いた場合、成形体密度が２．２５ｇ／ｍＬ以下である触媒成形体を充填し反応を実施した場合と、成形体密度が２．２５ｇ／ｍＬを超える触媒成形体を充填し反応を実施した場合とでは、前者は目的生成物の選択率は向上するものの、反応活性が低いため原料の反応率は低下する。更に、触媒活性成分の総量が少なくなるので、従来の触媒成形体よりも連続反応時間が短いという課題もある。
【００１６】
上記課題に対して、本発明者らは触媒成形体の表面特性に着目し、触媒成形体の成形体密度が２．２５ｇ／ｍＬ以下であることに加えて、反応器に充填する前の状態で触媒成形体の表面の算術平均粗さ（Ｒａ）が３．０μｍ以下である場合（要件（Ｂ−１））、又は表面の最大高さ（Ｒｚ）が１５μｍ以下である場合（要件（Ｂ−２））は、単位体積当たりに充填できる触媒成形体の個数を増加させることができ、それにより反応器に充填できる触媒活性成分の総量が少ないという課題が解決できることを見出した。より詳細には、触媒成形体の成形体密度が２．２５ｇ／ｍＬより大きい場合、反応器に触媒成形体を充填する際、自重により密に充填されるのに対し、触媒成形体の成形体密度が２．２５ｇ／ｍＬ以下の場合は、触媒成形体が軽く、自重により密に充填できないことを発見した。しかし、上記のごとく特定の表面特性を有している場合、前記触媒成形体を密に充填することができ、反応器への充填個数が増加することを見出した。これにより、選択率の向上と収率向上の両方の効果を奏し、さらには反応持続時間についての課題も解決可能となる。
単位体積当たりに充填できる触媒成形体の個数の観点から、触媒成形体の表面の算術平均粗さ（Ｒａ）が３．０μｍ以下であり、かつ表面の最大高さ（Ｒｚ）が１５μｍ以下であることが好ましい。また触媒成形体の表面の算術平均粗さ（Ｒａ）の上限は２．８μｍ以下が好ましく、２．６μｍ以下がより好ましい。ただし表面の算術平均粗さ（Ｒａ）は通常、０．５μｍ以上である。また表面の最大高さ（Ｒｚ）の上限は１４μｍ以下であることが好ましく、１３μｍ以下であることがより好ましい。ただし面の最大高さ（Ｒｚ）は通常、３μｍ以上である。
【００１７】
ここで算術平均粗さ（Ｒａ）は、基準長さにおける絶対値の平均を表したものある。また最大高さ（Ｒｚ）は、基準長さにおける輪郭曲線の中で、もっとも高い山の高さともっとも深い谷の深さの和を求め、表したものである。どちらもＪＩＳＢ−０６０１−２００１の規格で測定することができる。
【００１８】
本発明に係る触媒成形体の表面の算術平均粗さ（Ｒａ）、最大高さ（Ｒｚ）の測定位置については、成形体が複数の面を有する形状の場合は、他の成形体と接触し得る面の内、最も表面積の大きな面で測定する。例えば円柱状の触媒成形体であれば、円形の部分と側面の部分の表面積を比較し、表面積の大きい面で測定を行う。また円筒状の触媒成形体であれば、他の成形体と接触し得る面として、リング形の部分と円筒側面の部分の表面積を比較し、表面積の大きい面で測定を行う。これを１０個の触媒成形体に対して行い、その算術平均から算出する。
【００１９】
（触媒成形体表面）
また本発明の触媒成形体は、必要に応じて表面を処理し、算術平均粗さ（Ｒａ）及び最大高さ（Ｒｚ）を調整したものであってもよい。触媒成形体表面の機械的強度の観点から、表面の少なくとも一部に有機高分子化合物のコーティング層を有することが好ましい。また、コーティング層を形成することにより、触媒成形体の算術平均粗さ（Ｒａ）や表面の最大高さ（Ｒｚ）を所望の値に調整することもできる。
【００２０】
有機高分子化合物としては、具体的には糖類及び合成樹脂が挙げられる。糖類としては、例えばトレオース、アラビノース、キシロース、ガラクトース、リボース、グルコース、ソルボース、フルクトース、マンノース等の単糖類、スクロース、ラクトース、マルトース、トレハロース、セロビオース、イソマルトース、イソトレハロース、ネオトレハロース、ネオラクトース、ツラノース、パラチノース等の二糖類、及びデンプン、グリコーゲン、プルラン、水溶性セルロース、水不溶性セルロース等の多糖類が挙げられる。また合成樹脂としては、例えばポリビニルアルコール、ポリエチレン、ポリプロピレン、ポリスチレン、フェノール樹脂、エポキシ樹脂等が挙げられる。これらは一種を用いてもよく、二種以上を併用してもよい。有機高分子化合物の分子量は、２万〜４０万が好ましく、下限は３万以上、上限は３０万以下がより好ましい。
【００２１】
触媒成形体の機械的強度の観点から、触媒成形体の表面の少なくとも一部に糖類のコーティング層を有することがより好ましく、多糖類のコーティング層を有することが更に好ましく、プルラン及び水溶性セルロースから選択される少なくとも１つのコーティング層を有することが特に好ましい。
水溶性セルロースとしては、具体的には、メチルセルロース、カルボキシメチルセルロース、カルボキシルメチルセルロースナトリウム、ヒドロキシエチルセルロース、ヒドロキシプロピルセルロース、ヒドロキシプロピルメチルセルロース、ヒドロキシエチルメチルセルロース、ヒドロキシブチルメチルセルロース、エチルヒドロキシエチルセルロース及びその塩類等が挙げられる。これらは一種を用いてもよく、二種以上を併用してもよい。
また、触媒成形体が有機高分子化合物を０．００１〜２質量％含有していることが好ましい。有機高分子化合物の含有量が０．００１質量％以上であることで、触媒成形体の機械的強度が増加する。また有機高分子化合物の含有量が２質量％以下であることで、触媒成形体中に含まれる触媒活性成分が十分な量となる。有機高分子化合物の含有量の上限は１．５質量％以下がより好ましく、１質量％以下が更に好ましい。
【００２２】
（触媒成形体の種類及び形状）
触媒成形体の種類は特に限定されず、例えば、押出成形体、打錠成形体、担持成形体、転動造粒体等が挙げられる。中でも成形体密度が容易に調整できる点で、押出成形体であることが好ましい。ここで押出成形体とは、型枠に入れた触媒に圧力を加えて押し出すことで、一定の形状に成形したものを示す。触媒成形体の形状は特に限定されず、例えば、球状、円柱状、円筒状（リング状）、星型状等の形状が挙げられ、中でも機械的強度の高い球状、円柱状、円筒状が好ましい。
【００２３】
（不飽和アルデヒド及び不飽和カルボン酸製造用触媒成形体における触媒成分）
本発明に係る不飽和アルデヒド及び不飽和カルボン酸を製造する際に用いられる触媒成形体は、下記式（Ｉ）で表される組成を有する触媒成分を含有することが、不飽和アルデヒド及び不飽和カルボン酸収率の観点から好ましい。なお、各元素のモル比率は、触媒成分をアンモニア水に溶解した成分をＩＣＰ発光分析法で分析することによって求めた値とする。またアンモニウム根のモル比率は、触媒成分をケルダール法で分析することによって求めた値とする。
【００２４】
Moa1Bib1Fec1Ad1E1e1G1f1J1g1Sih1(NH4)i1Oj1      （Ｉ）
式（Ｉ）中、Ｍｏ、Ｂｉ、Ｆｅ、Ｓｉ、ＮＨ４及びＯは、それぞれモリブデン、ビスマス、鉄、ケイ素、アンモニウム根及び酸素を表し、Ａは、コバルト及びニッケルからなる群より選ばれた少なくとも１種の元素を表し、Ｅ１は、クロム、鉛、マンガン、カルシウム、マグネシウム、ニオブ、銀、バリウム、スズ、タリウム、タンタル及び亜鉛からなる群より選ばれた少なくとも１種の元素を表し、Ｇ１は、リン、ホウ素、硫黄、セレン、テルル、セリウム、タングステン、アンチモン及びチタンからなる群より選ばれた少なくとも１種の元素を表し、Ｊ１は、リチウム、ナトリウム、カリウム、ルビジウム及びセシウムからなる群より選ばれた少なくとも１種の元素を表す。ａ１、ｂ１、ｃ１、ｄ１、ｅ１、ｆ１、ｇ１、ｈ１、ｉ１及びｊ１は各成分のモル比率を表し、ａ１＝１２のときｂ１＝０．０１〜３、ｃ１＝０．０１〜５、ｄ１＝０．０１〜１２、ｅ１＝０〜８、ｆ１＝０〜５、ｇ１＝０．００１〜２、ｈ１＝０〜２０、ｉ１＝０〜３０であり、ｊ１は前記各成分の価数を満足するのに必要な酸素のモル比率である。
なお、本発明において「アンモニウム根」とは、アンモニウムイオン（ＮＨ４＋）になり得るアンモニア（ＮＨ３）、及びアンモニウム塩などのアンモニウム含有化合物に含まれるアンモニウムの総称である。
【００２５】
（不飽和カルボン酸製造用触媒成形体における触媒成分）
本発明に係る不飽和カルボン酸を製造する際に用いられる触媒成形体は、下記式（ＩＩ）で表される組成を有する触媒成分を含有することが、不飽和カルボン酸収率の観点から好ましい。
【００２６】
Pa2Mob2Vc2Cud2E2e2G2f2J2g2(NH4)h2Oi2      （ＩＩ）
前記式（ＩＩ）中、Ｐ、Ｍｏ、Ｖ、Ｃｕ、ＮＨ４及びＯは、それぞれリン、モリブデン、バナジウム、銅、アンモニウム根及び酸素を表す。Ｅ２は、アンチモン、ビスマス、砒素、ゲルマニウム、ジルコニウム、テルル、銀、セレン、ケイ素、タングステン及びホウ素からなる群より選ばれる少なくとも１種類の元素を表す。Ｇ２は、鉄、亜鉛、クロム、マグネシウム、カルシウム、ストロンチウム、タンタル、コバルト、ニッケル、マンガン、バリウム、チタン、スズ、タリウム、鉛、ニオブ、インジウム、硫黄、パラジウム、ガリウム、セリウム及びランタンからなる群より選ばれる少なくとも１種類の元素を表す。Ｊ２は、カリウム、ルビジウム及びセシウムからなる群より選ばれる少なくとも１種類の元素を表す。ａ２、ｂ２、ｃ２、ｄ２、ｅ２、ｆ２、ｇ２、ｈ２及びｉ２は各成分のモル比率を表し、ｂ２＝１２のとき、ａ２＝０．１〜３、ｃ２＝０．０１〜３、ｄ２＝０．０１〜２、ｅ２は０〜３、好ましくは０．０１〜３、ｆ２＝０〜３、ｇ２＝０．０１〜３、ｈ２＝０〜３０であり、ｉ２は前記各成分の価数を満足するのに必要な酸素のモル比率である。
【００２７】
［触媒成形体の製造方法］
本発明の触媒成形体は、反応器に充填する前の状態で、成形体密度が２．２５ｇ／ｍＬ以下であり、表面の算術平均粗さ（Ｒａ）が３．０μｍ以下である、又は成形体密度が２．２５ｇ／ｍＬ以下であり、表面の最大高さ（Ｒｚ）が１５μｍ以下であれば、公知の触媒成形体の製造方法に準じて製造することができるが、下記の工程（ｉ）〜（ｉｉｉ）を含む方法により製造されることが好ましい。
（ｉ）触媒成分の原料化合物を溶媒と混合し、触媒原料液を調製する工程。
（ｉｉ）前記触媒原料液を乾燥し、触媒乾燥体を得る工程。
（ｉｉｉ）前記触媒乾燥体を成形し、必要に応じて触媒成形体を表面処理し、触媒成形体を得る工程。
【００２８】
（工程（ｉ））
工程（ｉ）では、触媒成分の原料化合物を溶媒と混合し、触媒原料液を調製する。例えば、不飽和アルデヒド及び不飽和カルボン酸製造用触媒の製造においては、不飽和アルデヒド及び不飽和カルボン酸製造用触媒の触媒成分の原料化合物を、適宜選択した溶媒と混合し、少なくともモリブデン及びビスマスを含む触媒原料液とを調製する。また、不飽和カルボン酸製造用触媒の製造においては、不飽和カルボン酸製造用触媒の触媒成分の原料化合物を、適宜選択した溶媒と混合し、少なくともモリブデン及びリンを含む触媒原料液を調製する。
【００２９】
触媒原料液の調製に用いられる原料化合物は特に限定されず、触媒の各構成元素の酸化物、硫酸塩、硝酸塩、炭酸塩、水酸化物、酢酸塩等の有機酸塩、アンモニウム塩、ハロゲン化物、オキソ酸、オキソ酸塩、アルカリ金属塩等を単独で又は二種以上を組み合わせて使用することができる。モリブデンの原料化合物としては、例えば、三酸化モリブデン等の酸化モリブデン類、パラモリブデン酸アンモニウムやジモリブデン酸アンモニウム等のモリブデン酸アンモニウム類、モリブデン酸、塩化モリブデン等が挙げられる。ビスマスの原料化合物としては、硝酸ビスマス、酸化ビスマス、酢酸ビスマス、水酸化ビスマス等が挙げられる。リンの原料化合物としては、例えば、リン酸、五酸化リン、リン酸アンモニウム等のリン酸塩等が挙げられる。バナジウムの原料化合物としては、例えば、バナジン酸アンモニウム、メタバナジン酸アンモニウム、五酸化バナジウム、塩化バナジウム、蓚酸バナジル等が挙げられる。原料化合物は、触媒成分を構成する各元素に対して１種のみを用いても２種以上を組み合わせて用いてもよい。
【００３０】
前記溶媒としては、例えば、水、エチルアルコール、アセトン等が挙げられるが、工業的な観点から水を用いることが好ましい。
【００３１】
不飽和カルボン酸製造用触媒の製造において、前記触媒原料液は、少なくともモリブデン及びリンを含有するケギン型ヘテロポリ酸を含むことが、不飽和カルボン酸選択率の観点から好ましい。例えば、原料化合物の添加量等を適宜選択し、硝酸、シュウ酸等を適宜添加する等の方法により、前記触媒原料液のｐＨを４以下、好ましくは３以下に調整することにより、ケギン型ヘテロポリ酸を安定に形成することができる。なお、得られるヘテロポリ酸の構造は、ＮＩＣＯＬＥＴ６７００ＦＴ−ＩＲ（製品名、Ｔｈｅｒｍｏ  ｅｌｅｃｔｒｏｎ社製）を用いた赤外吸収分析より判断することができる。該ヘテロポリ酸塩がケギン型構造を有する場合、得られる赤外吸収スペクトルは、１０６０、９６０、８７０、７８０ｃｍ−１付近に特徴的なピークを有する。
【００３２】
（工程（ｉｉ））
工程（ｉｉ）では、前記工程（ｉ）で得られた触媒原料液を乾燥し、触媒乾燥体を得る。触媒原料液を乾燥する方法は特に限定されず、例えば、スプレー乾燥機を用いて乾燥する方法、スラリードライヤーを用いて乾燥する方法、ドラムドライヤーを用いて乾燥する方法、蒸発乾固する方法等が適用できる。これらの中では、乾燥と同時に粒子が得られること、得られる粒子の形状が整った球形であることから、スプレー乾燥機を用いて乾燥する方法が好ましい。乾燥条件は乾燥方法により異なるが、スプレー乾燥機を用いる場合、乾燥機入口温度は１００〜５００℃が好ましく、下限は２００℃以上がより好ましく、２２０℃以上が更に好ましい。また上限は４００℃以下がより好ましく、３７０℃以下が更に好ましい。乾燥機出口温度の下限は１００℃以上が好ましく、１０５℃以上がより好ましい。また上限は２００℃以下が好ましい。乾燥は、得られる触媒乾燥体の水分含有率が０．１〜４．５質量％となるように行うことが好ましい。なおこれらの条件は、所望する触媒の形状や大きさにより適宣選択することができる。
【００３３】
スプレー乾燥機を用いる場合、得られる触媒乾燥体の平均粒子径が１〜２５０μｍであることが好ましい。平均粒子径が１μｍ以上であることにより、後述する工程（ｉｉｉ）において、目的生成物の生成に好ましい径の細孔が形成され、高い収率で目的生成物が得られる。また、平均粒子径２５０μｍ以下であることにより、単位体積当たりの触媒乾燥体粒子間の接触点の数が維持でき、後述する工程（ｉｉｉ）において得られる触媒成形体の機械的強度が向上する。触媒乾燥体の平均粒子径の下限は５μｍ以上、上限は１５０μｍ以下がより好ましい。なお、平均粒子径は体積平均粒子径を意味し、レーザー式粒度分布測定装置により測定した値とする。
【００３４】
また、噴霧された液滴と熱風との接触方式は、並流、向流、並向流（混合流）のいずれでもよく、いずれの場合でも好適に乾燥することができる。
【００３５】
（工程（ｉｉｉ））
工程（ｉｉｉ）では、前記工程（ｉｉ）で得られた触媒乾燥体を成形し、触媒成形体を得る。触媒成形体は、必要に応じて表面処理を行ってもよい。
＜触媒乾燥体の成形＞
触媒乾燥体は、溶媒と混合してから成形することが、触媒成形体の成形体密度を調整できる観点から好ましい。溶媒の使用量は、触媒乾燥体の種類や粒子の形状、溶媒の種類により適宜選択されるが、触媒乾燥体に対する溶媒の使用量を少なくすることで、得られる触媒成形体の成形体密度は増加し、触媒乾燥体に対する溶媒の使用量を多くすることで、得られる触媒成形体の成形体密度は減少する。溶媒の使用量は、触媒乾燥体１００質量部に対して１０〜７０質量部の範囲で調整することが好ましい。触媒乾燥体１００質量部に対する溶媒の使用量が１０質量部以上であることにより、成形性が向上し、得られる触媒成形体においてメタクリル酸の製造に有効な細孔が増加する傾向がある。また溶媒の使用量が７０質量部以下であることにより、成形時の付着性が低減して取り扱い性が向上する。触媒乾燥体１００質量部に対する溶媒の使用量の下限は１５部以上、上限は６０質量部以下の範囲で調整することがより好ましい。
溶媒の種類としては、特に限定されないが、水や有機溶媒が好ましい。有機溶媒としては、メチルアルコール、エタノール、プロピルアルコール、ブチルアルコール、イソプロパノールなどの低級アルコールやアセトン、ジメチルエーテル、ジエチルエーテル、メチルエチルケトン、酢酸エチルなどが挙げられる。これらの溶媒は１種類を用いてもよいし、２種類以上の溶媒を組み合わせて用いてもよい。溶媒は、少なくとも有機溶媒を含むことが好ましい。
また成形の際には、成形助剤として一般的に用いられているポリビニルアルコール、αグルカン誘導体、βグルカン誘導体、ステアリン酸、硝酸アンモニウム、グラファイト、水、アルコール等を必要に応じて使用することができる。
触媒乾燥体の成形方法は特に限定されない。例えば、公知の押出成形、打錠成形、担持成形、転動造粒等の方法が挙げられる。中でも触媒成形体の成形体密度を容易に調整できる観点から、押出成形が好ましい。押出成形機としては、例えばオーガー式押出成形機、プランジャー式押出成形機等を使用することができ、好ましくはプランジャー式押出成形機を使用することができる。
押出成形において、押出圧力を高くすることで得られる触媒成形体の成形体密度は増加し、押出圧力を低くすることで得られる触媒成形体の成形体密度は減少する。押出圧力は、０．１〜３０ＭＰａ（Ｇ）の範囲で調整することが好ましい。ただし、（Ｇ）はゲージ圧であることを意味する。押出圧力が０．１ＭＰａ（Ｇ）以上であることにより、触媒成形体が安定して製造できる。また押出圧力が３０ＭＰａ以下であることにより、得られる触媒成形体においてメタクリル酸の製造に有効な細孔が増加する傾向がある。押出圧力の下限は０．５ＭＰａ（Ｇ）以上がより好ましく、１ＭＰａ（Ｇ）以上であることが更に好ましく、２ＭＰａ（Ｇ）以上であることが特に好ましい。また押出圧力の上限は２０ＭＰａ（Ｇ）以下であることがより好ましく、１５ＭＰａ（Ｇ）以下であることが更に好ましく、１０ＭＰａ（Ｇ）以下であることが特に好ましい。
【００３６】
＜触媒成形体の表面処理＞
本発明の触媒成形体は、必要に応じて表面を処理し、算術平均粗さ（Ｒａ）及び最大高さ（Ｒｚ）を調整してもよい。触媒成形体の表面処理方法としては、例えば表面を有機高分子化合物でコーティングする方法や、表面に溶媒を噴霧して乾燥する方法が挙げられる。機械的強度の付与や触媒成形体の表面の算術平均粗さ（Ｒａ）、最大高さ（Ｒｚ）の調整の観点から、触媒成形体の表面を有機高分子化合物でコーティングする方法を用いることが好ましく、有機高分子化合物でコーティングした後、更に表面に溶媒を噴霧して乾燥する方法を用いることがより好ましい。
【００３７】
触媒成形体の表面を有機高分子化合物でコーティングする方法としては、例えば、上述の有機高分子化合物を溶媒に溶解したコーティング液を霧状に噴霧して、触媒成形体本体に付着させ、同時に溶媒を気化、蒸発させる方法が挙げられる。この方法によれば、容易にかつ均一にコーティングすることができる。
コーティング液に用いる溶媒、及びコーティングした後に更に噴霧する溶媒としては、水、アルコール、アルカリ性溶液等が挙げられ、水が好ましい。コーティング液中の有機高分子化合物の濃度は、１０質量％以下とすることが好ましい。これにより触媒成形体同士の粘着が低減され、操作上有利である。ただしコーティング液中の有機高分子化合物の濃度は、通常０．１質量％以上である。またコーティング液の噴霧後に更に噴霧する溶媒の量は、触媒成形体に対して０．１〜３質量％が好ましく、下限は０．２質量％以上、上限は２質量％以下がより好ましい。
【００３８】
コーティング装置としては、簡易的にはコーティングパン等のパンと呼ばれる容器に回転機構を付加したものが好ましい。このような装置を用いることにより、触媒成形体を転動させながら、コーティング液を霧状に噴霧して触媒成形体に付着させ、同時に熱風を吹きかけて溶媒を除去することができる。コーティング装置として、医薬業界、食品業界で用いられている錠剤の糖衣加工機、コーティング機等を用いてもよい。
【００３９】
［不飽和アルデヒド及び／又は不飽和カルボン酸の製造方法］
不飽和アルデヒド及び／又は不飽和カルボン酸の製造において、前記工程（ｉｉｉ）で得られた触媒成形体を焼成して用いることが、目的生成物の収率の観点から好ましい。なお、焼成は前記工程（ｉｉ）で得られた触媒乾燥体に対して行ってもよい。焼成温度は通常２００〜６００℃であり、下限は３００℃以上、上限は５００℃以下が好ましい。焼成条件は特に限定されないが、焼成は通常、酸素、空気又は窒素流通下で行われる。焼成時間は目的とする触媒によって適宜設定されるが、０．５〜４０時間が好ましく、下限は１時間以上、上限は４０時間以下がより好ましい。
【００４０】
（不飽和アルデヒド及び不飽和カルボン酸の製造方法）
本発明に係る不飽和アルデヒド及び不飽和カルボン酸の製造方法は、本発明に係る不飽和アルデヒド及び不飽和カルボン酸を製造する際に用いられる触媒成形体の存在下で、プロピレン、イソブチレン、第一級ブチルアルコール、第三級ブチルアルコール又はメチル第三級ブチルエーテルを分子状酸素により気相接触酸化する。これらの方法によれば、高い収率で不飽和アルデヒド及び不飽和カルボン酸を製造することができる。
【００４１】
製造される不飽和アルデヒド及び不飽和カルボン酸は、プロピレン、イソブチレン、第一級ブチルアルコール、第三級ブチルアルコール又はメチル第三級ブチルエーテルにそれぞれ対応したものである。たとえばプロピレンに対応する不飽和アルデヒドはアクロレインであり、プロピレンに対応する不飽和カルボン酸はアクリル酸である。イソブチレン、第一級ブチルアルコール、第三級ブチルアルコール及びメチル第三級ブチルエーテルに対応する不飽和アルデヒドはメタクロレインであり、イソブチレン、第一級ブチルアルコール、第三級ブチルアルコール及びメチル第三級ブチルエーテルに対応する不飽和カルボン酸はメタクリル酸である。
【００４２】
目的生成物の収率の観点から、不飽和アルデヒド及び不飽和カルボン酸は、それぞれメタクロレイン及びメタクリル酸であることが好ましい。
【００４３】
以下、代表例として本発明に係る方法により製造された触媒成形体の存在下、イソブチレンを分子状酸素により気相接触酸化してメタクロレイン及びメタクリル酸を製造する方法について説明する。
【００４４】
前記方法では、イソブチレン及び分子状酸素を含む原料ガスと、本発明に係る触媒成形体とを接触させることでメタクロレイン及びメタクリル酸を製造する。この反応では固定床型反応器を使用することができる。反応器内に触媒成形体を充填し、該反応器へ原料ガスを供給することにより反応を行うことができる。触媒成形体層は１層でもよく、活性の異なる複数の触媒成形体をそれぞれ複数の層に分けて充填してもよい。また、活性を制御するために触媒成形体を不活性担体により希釈し充填してもよい。
【００４５】
原料ガス中のイソブチレンの濃度は特に限定されないが、１〜２０容量％が好ましく、下限は３容量％以上、上限は１０容量％以下がより好ましい。
【００４６】
原料ガス中の分子状酸素の濃度は、イソブチレン１モルに対して０．１〜５モルが好ましく、下限は０．５モル以上、上限は３モル以下がより好ましい。なお、分子状酸素源としては、経済性の観点から空気が好ましい。必要であれば、空気に純酸素を加えて分子状酸素を富化した気体を用いてもよい。
【００４７】
原料ガスは、イソブチレン及び分子状酸素を、窒素、炭酸ガス等の不活性ガスで希釈したものであってもよい。さらに、原料ガスに水蒸気を加えてもよい。
【００４８】
原料ガスと触媒成形体との接触時間は、０．５〜１０秒が好ましく、下限は１秒以上、上限は６秒以下がより好ましい。反応圧力は、０．１〜１ＭＰａ（Ｇ）が好ましい。ただし、（Ｇ）はゲージ圧であることを意味する。反応温度は２００〜４２０℃が好ましく、下限は２５０℃以上、上限は４００℃以下がより好ましい。
【００４９】
（不飽和カルボン酸の製造方法）
本発明に係る不飽和カルボン酸の製造方法は、本発明に係る不飽和カルボン酸を製造する際に用いられる触媒成形体の存在下で、（メタ）アクロレインを分子状酸素により気相接触酸化する。これらの方法によれば、高い収率で不飽和カルボン酸を製造することができる。
【００５０】
製造される不飽和カルボン酸は、（メタ）アクロレインのアルデヒド基がカルボキシル基に変化した不飽和カルボン酸であり、具体的には（メタ）アクリル酸が得られる。
【００５１】
なお、「（メタ）アクロレイン」はアクロレイン及びメタクロレインを示し、「（メタ）アクリル酸」はアクリル酸及びメタクリル酸を示す。目的生成物の収率の観点から、（メタ）アクロレイン及び（メタ）アクリル酸は、それぞれメタクロレイン及びメタクリル酸であることが好ましい。
【００５２】
以下、代表例として、本発明に係る方法により製造された触媒成形体の存在下、メタクロレインを分子状酸素により気相接触酸化してメタクリル酸を製造する方法について説明する。
【００５３】
前記方法では、メタクロレイン及び分子状酸素を含む原料ガスと、本発明に係る触媒成形体とを接触させることでメタクリル酸を製造する。この反応では固定床型反応器を使用することができる。反応器内に触媒成形体を充填し、該反応器へ原料ガスを供給することにより反応を行うことができる。触媒成形体層は１層でもよく、活性の異なる複数の触媒成形体をそれぞれ複数の層に分けて充填してもよい。また、活性を制御するために触媒成形体を不活性担体により希釈し充填してもよい。
【００５４】
原料ガス中のメタクロレインの濃度は特に限定されないが、１〜２０容量％が好ましく、下限は３容量％以上、上限は１０容量％以下がより好ましい。原料であるメタクロレインは、低級飽和アルデヒド等の本反応に実質的な影響を与えない不純物を少量含んでいてもよい。
【００５５】
原料ガス中の分子状酸素の濃度は、メタクロレイン１モルに対して０．４〜４モルが好ましく、下限は０．５モル以上、上限は３モル以下がより好ましい。なお、分子状酸素源としては、経済性の観点から空気が好ましい。必要であれば、空気に純酸素を加えて分子状酸素を富化した気体を用いてもよい。
【００５６】
原料ガスは、メタクロレイン及び分子状酸素を、窒素、炭酸ガス等の不活性ガスで希釈したものであってもよい。さらに、原料ガスに水蒸気を加えてもよい。水蒸気の存在下で反応を行うことにより、メタクリル酸をより高い収率で得ることができる。原料ガス中の水蒸気の濃度は、０．１〜５０容量％が好ましく、下限は１容量％以上、上限は４０容量％がより好ましい。
【００５７】
原料ガスとメタクリル酸製造用触媒との接触時間は、１．５〜１５秒が好ましく、下限は２秒以上、上限は１０秒以下がより好ましい。反応圧力は、０．１〜１ＭＰａ（Ｇ）が好ましい。ただし、（Ｇ）はゲージ圧であることを意味する。反応温度は２００〜４５０℃が好ましく、下限は２５０℃以上、上限は４００℃以下がより好ましい。
【００５８】
［不飽和カルボン酸エステルの製造方法］
本発明に係る不飽和カルボン酸エステルの製造方法は、本発明に係る方法により製造された不飽和カルボン酸をエステル化する。すなわち、本発明に係る不飽和カルボン酸エステルの製造方法は、本発明に係る方法により不飽和カルボン酸を製造する工程と、該不飽和カルボン酸をエステル化する工程とを含む。これらの方法によれば、プロピレン、イソブチレン、第一級ブチルアルコール、第三級ブチルアルコール又はメチル第三級ブチルエーテルの気相接触酸化、もしくは（メタ）アクロレインの気相接触酸化により得られる不飽和カルボン酸を用いて、不飽和カルボン酸エステルを得ることができる。
【００５９】
不飽和カルボン酸と反応させるアルコールとしては特に限定されず、メタノール、エタノール、イソプロパノール、ｎ−ブタノール、イソブタノール等が挙げられる。得られる不飽和カルボン酸エステルとしては、例えば（メタ）アクリル酸メチル、（メタ）アクリル酸エチル、（メタ）アクリル酸プロピル、（メタ）アクリル酸ブチル等が挙げられる。反応は、スルホン酸型カチオン交換樹脂等の酸性触媒の存在下で行うことができる。反応温度は５０〜２００℃が好ましい。
【実施例】
【００６０】
以下、本発明を実施例及び比較例を用いて具体的に説明するが、本発明はこれらの実施例に限定されるものではない。なお、「部」は「質量部」を示す。
（触媒成分の組成比）
各元素のモル比率は、触媒成分をアンモニア水に溶解した成分をＩＣＰ発光分析法で分析することによって求めた。またアンモニウムイオンのモル比率は、触媒成分をケルダール法で分析することによって求めた。
（有機高分子化合物の含有率）
コーティングされた触媒成形体における有機高分子化合物の含有率は、コーティングされた触媒成形体の質量Ｍ２及びコーティング液に用いた有機高分子化合物の質量Ｍ３から、下記式により算出した。
有機高分子化合物の含有率［質量％］＝（Ｍ３／Ｍ２）×１００
なおＭ２は、コーティングに用いた触媒成形体の仕込み量、及びコーティング液に用いた有機高分子化合物の仕込み量の合計とした。ここで、コーティングに用いた触媒成形体の仕込み量は、自然乾燥や熱風乾燥といった公知の乾燥方法によって液体を除去し、触媒成形体の含液率が１質量％以下となった状態におけるものとした。またＭ３は、コーティング液に用いた有機高分子化合物の仕込み量とした。
（触媒成形体の成形体密度）
触媒成形体の成形体密度は、触媒成形体１個あたりの質量Ｍ１（ｇ）及び触媒成形体１個あたりの体積Ｖ１（ｍＬ）から、下記式により算出した。
触媒成形体の成形体密度（ｇ／ｍＬ）＝Ｍ１／Ｖ１
なお、触媒成形体の成形体密度は、同一条件で製造された触媒成形体１００個に対して算出された平均値である。【００６１】
（算術平均粗さ（Ｒａ）及び最大高さ（Ｒｚ））
触媒成形体の表面粗さは、（株）東京精密製「ＳＵＲＦＣＯＭ１９００ＳＤ」（商品名）を使用して測定した。測定位置は、成形体が円柱状の場合は側面、円筒状の場合は円筒側面とし、測定距離４．０ｍｍ、カットオフ０．８ｍｍ、４λの条件で、軸方向に測定した。これを１０個の触媒成形体に対して行い、その算術平均から算出した。
（触媒成形体の落下粉化率）
触媒成形体の機械的強度の指標として、触媒成形体の落下粉化率を用いた。落下粉化率が小さいほど機械的強度が高く、落下粉化率が大きいほど機械的強度が低いことを示す。触媒成形体の落下粉化率は以下の方法により測定した。長手方向が鉛直になるように設置され、下側開口部がステンレス製の板で閉止された内径２７．５ｍｍ、長さ６ｍのステンレス製円筒の上側開口部から、触媒成形体１００ｇを落下させて円筒内に充填した。下側開口部を開いて回収した触媒成形体のうち、目開き１ｍｍのふるいを通過しないものの質量をＭ４ｇとして、落下粉化率を下記式にて算出した。なお、実施例における落下粉化率は、同一条件で触媒成形体を１０回製造し、各触媒成形体に対して測定された落下粉化率の平均値である。
落下粉化率（％）＝｛（１００−Ｍ４）／１００｝×１００
（反応器へ充填された触媒成形体の個数）
反応器へ充填された触媒成形体の個数は、触媒成形体１個あたりの質量Ｍ１（ｇ）、反応器へ充填された触媒成形体の質量Ｍ５（ｇ）及び反応器の充填体積Ｖ２（ｍＬ）から、下記式により算出した。
反応器へ充填された触媒成形体の個数［個／ｍＬ］＝Ｍ５／Ｍ１／Ｖ２【００６２】
（原料ガス及び生成物の分析）
原料ガス及び生成物の分析は、ガスクロマトグラフィー（装置：島津製作所製ＧＣ−２０１４、カラム：Ｊ＆Ｗ社製ＤＢ−ＦＦＡＰ、３０ｍ×０．３２ｍｍ、膜厚１．０μｍ）を用いて行った。実施例１及び比較例１において、生成したメタクロレイン及びメタクリル酸の合計収率は次式により算出した。【００６３】
メタクロレイン及びメタクリル酸の合計収率（％）＝（Ｎ２＋Ｎ３）／Ｎ１×１００
ここで、Ｎ１は供給したイソブチレンのモル数、Ｎ２は生成したメタクロレインのモル数、Ｎ３は生成したメタクリル酸のモル数である。【００６４】
なお、実施例１及び比較例１では原料がイソブチレンの場合のみ示しているが、第三級ブチルアルコールを原料として用いた場合においても、反応器の入口部分で速やかにイソブチレンに脱水され、イソブチレンを原料として用いた場合と同様の結果が得られる。【００６５】
また、実施例２〜５及び比較例２において、生成したメタクリル酸の収率は次式により算出した。
メタクリル酸の収率（％）＝（Ｎ５／Ｎ４）×１００
ここで、Ｎ４は供給したメタクロレインのモル数、Ｎ５は生成したメタクリル酸のモル数である。【００６６】
[実施例１]
純水１０００部にパラモリブデン酸アンモニウム５００部、パラタングステン酸アンモニウム１２．４部、硝酸カリウム２．３部、三酸化アンチモン２７．５部及び三酸化ビスマス６６．０部を加え加熱攪拌した（Ａ液）。別に純水１０００部に硝酸第二鉄１１４．４部、硝酸コバルト２７４．７部及び硝酸亜鉛３５．１部を順次加え溶解した（Ｂ液）。Ａ液にＢ液を加えて得られた触媒原料液を、並流式スプレー乾燥機を用いて、乾燥機入口温度２５０℃、スラリー噴霧用回転円盤１５，０００ｒｐｍの条件で乾燥して、平均粒子径４２μｍの触媒乾燥体を得た。なお、該触媒乾燥体の酸素を除く触媒の組成は、Ｍｏ１２Ｗ０．２Ｂｉ１．２Ｆｅ１．２Ｓｂ０．８Ｃｏ４．０Ｚｎ０．５Ｋ０．１（ＮＨ４）１２．３であった。【００６７】
前記触媒乾燥体１００部に対して、ヒドロキシプロピルメチルセルロース４部と、純水４５部とを、双腕型のシグマブレードを備えたバッチ式の混練機で粘土状になるまで混練し、混合物を得た。【００６８】
得られた混合物を、プランジャー式押出機を用いて押出成形し、外径６ｍｍ、内径２ｍｍ、長さ５．５ｍｍの円筒状に成形し、次いで、熱風乾燥機で、９０℃で１４時間乾燥し触媒成形体を得た。【００６９】
次いで得られた触媒成形体をコーティングパンに充填し、コーティングパンの回転によって触媒成形体を転動させ、９５℃の熱風をあてながら、触媒成形体１００部に対してメチルセルロース０．５部を４質量％水溶液に調製したコーティング液を、続いて触媒成形体１００部に対して純水１部を噴霧した。コーティングされた触媒成形体の成形体密度、表面の算術平均粗さ（Ｒａ）及び最大高さ（Ｒｚ）、並びに落下粉化率の測定結果を表１に示す。【００７０】
続いて前記コーティングされた触媒成形体を、反応器内における充填体積が２５００ｍＬとなるように充填し、空気流通下に４５０℃で５時間焼成した。次いで、イソブチレン５容量％、酸素１２容量％、水蒸気１０容量％及び窒素７３容量％の原料ガスを用い、反応温度３２０℃、接触時間２．９秒で通じてイソブチレンの気相接触酸化反応を行った。生成物を捕集し、ガスクロマトグラフィーで分析することでメタクロレイン及びメタクリル酸の合計収率を求めた。反応器へ充填された前記コーティングされた触媒成形体の個数及び反応結果を表１に示す。【００７１】
[比較例１]
実施例１と同様にして触媒成形体を製造した。なお、該触媒成形体に対して、コーティングパンにてコーティング液及び純水を噴霧する工程は実施しなかった。該触媒成形体の成形体密度、表面の算術平均粗さ（Ｒａ）及び最大高さ（Ｒｚ）、並びに落下粉化率の測定結果を表１に示す。【００７２】
続いて前記触媒成形体を、実施例１と同様に反応器に充填し、焼成及びイソブチレンの気相接触酸化反応を行った。反応器へ充填された前記触媒成形体の個数及び反応結果を表１に示す。【００７３】
【表１】
2020196150.tif 000002
【００７４】
［実施例２］
純水４０００部に三酸化モリブデン１０００部、メタバナジン酸アンモニウム３４部、８５質量％リン酸水溶液８０部及び硝酸銅７部を溶解し、これを攪拌しながら９５℃に昇温し、液温を９５℃に保ちつつ３時間攪拌した。９０℃まで冷却後、回転翼攪拌機を用いて攪拌しながら、重炭酸セシウム１２４部を純水２００部に溶解した溶液を添加して１５分間攪拌した。次いで、炭酸アンモニウム９２部を純水２００部に溶解した溶液を添加し、更に２０分間攪拌し、モリブデン及びリンを含有するケギン型ヘテロポリ酸を含む触媒原料液を得た。該触媒原料液を、並流式スプレー乾燥機を用いて、乾燥機入口温度３００℃、スラリー噴霧用回転円盤１８，０００ｒｐｍの条件で乾燥して、平均粒子径２５μｍの触媒乾燥体を得た。なお、該触媒乾燥体の酸素を除く触媒の組成は、Ｐ１．２Ｍｏ１２Ｖ０．５Ｃｕ０．０５Ｃｓ１．１（ＮＨ４）３．８である。【００７５】
前記触媒乾燥体１００部に対して、ヒドロキシプロピルセルメチルロース４部と、エチルアルコール１８部とを、双腕型のシグマブレードを備えたバッチ式の混練機で粘土状になるまで混練し、混合物を得た。【００７６】
得られた混合物を、プランジャー式押出機を用いて押出成形し、外径５．５ｍｍ、長さ５．５ｍｍの円柱状に成形し、次いで、熱風乾燥機で、９０℃で８時間乾燥し触媒成形体を得た。【００７７】
次いで得られた触媒成形体をコーティングパンに充填し、コーティングパンの回転によって触媒成形体を転動させ、９５℃の熱風をあてながら、触媒成形体１００部に対してメチルセルロース０．５部を４質量％水溶液に調製したコーティング液を、続いて触媒成形体１００部に対して純水２部を噴霧した。コーティングされた触媒成形体の成形体密度、表面の算術平均粗さ（Ｒａ）及び最大高さ（Ｒｚ）、並びに落下粉化率の測定結果を表２に示す。【００７８】
続いて前記コーティングされた触媒成形体を、反応器内における充填体積が２５００ｍＬとなるように充填し、空気流通下に３８０℃で１１時間焼成した。次いでメタクロレイン６容量％、酸素１２容量％、水蒸気１０容量％及び窒素７２容量％の原料ガスを用い、反応温度２９０℃、接触時間２．９秒で通じてメタクロレインの気相接触酸化反応を行った。生成物を捕集し、ガスクロマトグラフィーで分析することでメタクリル酸の収率を求めた。反応器へ充填された前記コーティングされた触媒成形体の個数及び反応結果を表２に示す。【００７９】
［実施例３］
実施例２において、コーティング液に用いるメチルセルロースの量を、触媒成形体１００部に対して０．３部に変更した以外は、実施例２と同様にしてコーティングされた触媒成形体を製造した。該コーティングされた触媒成形体の成形体密度、表面の算術平均粗さ（Ｒａ）及び最大高さ（Ｒｚ）、並びに落下粉化率の測定結果を表２に示す。【００８０】
続いて前記コーティングされた触媒成形体を、実施例２と同様に反応器に充填し、焼成及びメタクロレインの気相接触酸化反応を行った。反応器へ充填された前記コーティングされた触媒成形体の個数及び反応結果を表２に示す。【００８１】
［実施例４］
実施例２において、コーティング液に用いるメチルセルロースの量を、触媒成形体１００部に対して０．２部に変更した以外は、実施例２と同様にしてコーティングされた触媒成形体を製造した。該コーティングされた触媒成形体の成形体密度、表面の算術平均粗さ（Ｒａ）及び最大高さ（Ｒｚ）、並びに落下粉化率の測定結果を表２に示す。【００８２】
続いて前記コーティングされた触媒成形体を、実施例２と同様に反応器に充填し、焼成及びメタクロレインの気相接触酸化反応を行った。反応器へ充填された前記コーティングされた触媒成形体の個数及び反応結果を表２に示す。【００８３】
［実施例５］
実施例２と同様にして得られた触媒成形体をコーティングパンに充填し、コーティングパンの回転によって触媒成形体を転動させ、９５℃の熱風をあてながら、触媒成形体１００部に対してプルラン０．３部を４質量％水溶液に調製したコーティング液を、続いて触媒成形体１００部に対して純水１部を噴霧した。コーティングされた触媒成形体の成形体密度、表面の算術平均粗さ（Ｒａ）及び最大高さ（Ｒｚ）、並びに落下粉化率の測定結果を表２に示す。【００８４】
続いて前記コーティングされた触媒成形体を、実施例２と同様に反応器に充填し、焼成及びメタクロレインの気相接触酸化反応を行った。反応器へ充填された前記コーティングされた触媒成形体の個数及び反応結果を表２に示す。【００８５】
[比較例２]
実施例２と同様にして触媒成形体を製造した。なお、該触媒成形体に対して、コーティングパンにてコーティング液及び純水を噴霧する工程は実施しなかった。該触媒成形体の成形体密度、表面の算術平均粗さ（Ｒａ）及び最大高さ（Ｒｚ）、並びに落下粉化率の測定結果を表２に示す。
続いて前記触媒成形体を、実施例２と同様に反応器に充填し、焼成及びメタクロレインの気相接触酸化反応を行った。反応器へ充填された前記触媒成形体の個数及び反応結果を表２に示す。【００８６】
[比較例３]
実施例２と同様に触媒乾燥体を製造した。
前記触媒乾燥体１００部に対してグラファイト３部を混合し、打錠成型機により、外径５．５ｍｍ、長さ５．５ｍｍの円柱状に成形し、触媒成形体を得た。
次いで得られた触媒成形体をコーティングパンに充填し、コーティングパンの回転によって触媒成形体を転動させ、９５℃の熱風をあてながら、触媒成形体１００部に対してメチルセルロース０．５部を４質量％水溶液に調製したコーティング液を、続いて触媒成形体１００部に対して純水２部を噴霧した。コーティングされた触媒成形体の成形体密度、表面の算術平均粗さ（Ｒａ）及び最大高さ（Ｒｚ）、並びに落下粉化率の測定結果を表２に示す。
続いて前記コーティングされた触媒成形体を、実施例２と同様に反応器に充填し、焼成及びメタクロレインの気相接触酸化反応を行った。反応器へ充填された前記コーティングされた触媒成形体の個数及び反応結果を表２に示す。【００８７】
[比較例４]
比較例３と同様にして触媒成形体を製造した。なお、該触媒成形体に対して、コーティングパンにてコーティング液及び純水を噴霧する工程は実施しなかった。該触媒成形体の成形体密度、表面の算術平均粗さ（Ｒａ）及び最大高さ（Ｒｚ）、並びに落下粉化率の測定結果を表２に示す。
続いて前記触媒成形体を、実施例２と同様に反応器に充填し、焼成及びメタクロレインの気相接触酸化反応を行った。反応器へ充填された前記触媒成形体の個数及び反応結果を表２に示す。【００８８】
【表２】
2020196150.tif 000003
【００８９】
表１に示されるように、Ｍｏ１２Ｗ０．２Ｂｉ１．２Ｆｅ１．２Ｓｂ０．８Ｃｏ４．０Ｚｎ０．５Ｋ０．１（ＮＨ４）１２．３の組成比を有する触媒成分を含有する場合について、触媒成形体の成形体密度、並びに表面の算術平均粗さ（Ｒａ）及び最大高さ（Ｒｚ）が規定範囲内の値である実施例１は、触媒成形体の表面の算術平均粗さ（Ｒａ）及び最大高さ（Ｒｚ）が規定範囲を超えている比較例１と比較して、触媒成形体の反応器への充填個数が増加しており、高いメタクロレイン及びメタクリル酸の合計収率を示した。また、触媒成形体の反応器への充填個数の増加は、連続反応時間の観点からも有利であると言える。【００９０】
同様に、表２に示されるように、Ｐ１．２Ｍｏ１２Ｖ０．５Ｃｕ０．０５Ｃｓ１．１（ＮＨ４）３．８１の組成比を有する触媒成分を含有する場合について、触媒成形体の成形体密度、並びに表面の算術平均粗さ（Ｒａ）及び最大高さ（Ｒｚ）が規定範囲内の値である実施例２〜５は、触媒成形体の表面の算術平均粗さ（Ｒａ）及び最大高さ（Ｒｚ）が規定範囲を超えている比較例２と比較して、触媒成形体の反応器への充填個数が増加しており、高いメタクリル酸収率を示した。また、触媒成形体の反応器への充填個数の増加は、連続反応時間の観点からも有利であると言える。
また、比較例３及び４は、触媒成形体の表面の算術平均粗さ（Ｒａ）及び最大高さ（Ｒｚ）は規定範囲内の値となっていたが、成形体密度が規定範囲を超えていた。この場合、触媒成形体の反応器への充填個数は実施例２〜５と同程度であったが、メタクリル酸収率は実施例２〜５と比較して低い結果となった。これは触媒成形体の内部における、メタクリル酸の製造に有利な細孔が減少したためと考えられる。【００９１】
なお、本実施例で得られたメタクリル酸をエステル化することで、メタクリル酸エステルを得ることができる。
【国際調査報告】
2020196150.tif 000004
2020196150.tif 000005
2020196150.tif 000006
2020196150.tif 000007